(57)【特許請求の範囲】
【請求項１】
第１の成分として８０〜２０体積％のマイナーアクチノイド、ウランもしくはプルトニウムの酸化物またはそれら２種以上からなる燃料相を構成する酸化物燃料粉末と、第２の成分として２０〜８０体積％の不活性母材相を構成するモリブデン粉末とを混合、成型、焼結してなる核燃料ペレットの製造方法において、
第３の成分として前記モリブデンに対して１〜１０質量％のマンガン、鉄、コバルト、ニッケル、銅、亜鉛、パラジウムおよびチタンからなる群から選ばれる１種または２種以上を焼結助剤として使用すること、および、前記第１、第２および第３の３つの成分を混合して混合粉末を得る混合工程と、前記混合粉末をプレスして成型体を得る成型工程と、前記成型体に１，６００〜１，７５０℃の熱処理を施して焼結体を得る焼結工程とを備えてなることを特徴とする核燃料ペレットの製造方法。
【請求項２】
前記モリブデン粉末に代えて、使用済み核燃料から回収されたモリブデンを使用することにより、当該モリブデンに随伴した金属不純物のマンガン、鉄、コバルト、ニッケル、銅、亜鉛、パラジウムおよびチタンからなる群から選ばれる１種または２種以上を、前記第３の成分として機能させることを特徴とする請求項１に記載の核燃料ペレットの製造方法。
【請求項３】
前記第１の成分中に含まれるマイナーアクチノイドの酸化物が燃料相の最大５０体積％であることを特徴とする請求項１又は２に記載の核燃料ペレットの製造方法。
【請求項４】
請求項１乃至３に記載の製造方法を用いて製造されていることを特徴とする核燃料ペレット。
【発明の詳細な説明】
【技術分野】
【０００１】
本発明は、高速増殖炉や軽水炉用の燃料として使用される核燃料ペレットの製造方法および核燃料ペレットに関し、さらに詳しくは、マイナーアクチノイド酸化物、ウラン酸化物(ＵＯ2)、プルトニウム酸化物(ＰｕＯ2)などの核燃料物質酸化物からなる燃料相と、非放射性で核・物理・化学的に不活性なモリブデン（Ｍｏ）からなる不活性母材相とから構成される核燃料ペレットの製造方法および核燃料ペレットに関する。
【背景技術】
【０００２】
原子炉の燃焼に供した核燃料、即ち使用済み核燃料からは、ネプツニウム（Ｎｐ）、アメリシウム（Ａｍ）、キュリウム（Ｃｍ）等の長半減期のマイナーアクチノイド（以下、ＭＡと略する）が発生する。このＭＡの効果的な処理方法として、原子炉内で中性子を照射して核変換等を起こさせることにより、核的に安定な元素へ変換させることが行われている。
【０００３】
上述したＭＡの核燃料への加工形態は、ウラン酸化物（ＵＯ2）、ウラン・プルトニウム混合酸化物（ＭＯＸ）等の標準的な核燃料に、少量のＭＡを添加・混合して成形した後、焼結してＭＡ含有核燃料ペレットとする方法が一般的である。
しかしながら、ＭＡを添加したＵＯ2やＭＯＸ燃料における熱伝導度や融点などの熱的特性は、主にＭＡ酸化物の影響によって、ＵＯ2やＭＯＸ燃料の熱的特性を下回ることに起因して低下するため、炉心の熱・核設計を成立させるためにはＭＡの添加量を制限する必要がある。このことは、従来技術によっては、軽水炉の長年の運転により今現在多量に蓄積しているＭＡの迅速な燃焼処理が困難となる可能性を示している。
【０００４】
そこで、核燃料中へのＭＡの含有量を増加させるために、従来の核燃料とは異なった核燃料が提案されている。この核燃料は、ＭＡを含有する燃料相と、非放射性で核・物理・化学的に不活性な不活性母材相とから構成された焼結体からなっており、高い熱伝導率および燃焼中の酸素ポデンシャルの優れた調整効果を備えているため、ＭＡを燃焼させるための燃料形態として優れた特性を示すのみならず、燃料相としてＵ、Ｐｕ等を用いることにより、高性能な核燃料としても使用することが可能となること、さらに非特許文献１に示されているように不活性母材相として有望なものに、金属モリブデン(Ｍｏ)があること、また、使用済み核燃料中に多量に生成されるＭｏ核分裂生成物を不活性母材として使用することも提案されている。
【０００５】
上述したＭｏを不活性母材相とした核燃料（以下、Ｍｏサーメット燃料とも称する）は、高い熱伝導率と、燃焼中の酸素ポテンシャルの優れた調整効果を備えているため、近時は、これらの特性をさらに向上、即ちＭｏの含有量が多く、燃料相とＭｏ不活性母材相が均一分散され且つ高密度に加工されたＭｏサーメット燃料の提供が要求されている。
【０００６】
しかしながら、従来のＭｏサーメット燃料ペレットの製造方法を用いて、高密度のペレットを得ようとすると、Ｍｏが高融点金属であることに起因して、１，８００℃以上の高い焼結温度が必要となる。
さらに、燃料相中にＭＡを含有させた場合、特にＡｍは蒸気圧が高く焼結中に蒸発飛散する可能性が指摘されている。このことはまた、蒸発飛散したＡｍの設備への付着による燃料製造設備の高線量化をもたらし、結果として設備の維持コストの増加等をもたらすのみならず、製造したペレットの品質低下とそれによる製造コストの増加をもたらすという問題点がある。
さらに、高温焼結であるが故に、焼結炉を構成する耐火材や断熱材、さらにヒーター等の寿命が短くなり、生産コストの増大をもたらすという問題点がある。
このため、ＭＡを含有させたＭｏサーメット燃料ペレットの焼結は出来るだけ低温で行なうことが求められている。
【０００７】
また、上記の焼結工程の前段の混合工程や成型工程は、従来、遊星ボールミルによる混合、静水圧プレスによる加圧成形等、複雑なプロセスを必要とした。このような複雑な粉末処理は、ＭＡ等の高放射性物質の設備への付着による設備の高線量化につながり、設備のメンテナンス性の悪化、維持コストの増加や、放射性廃棄物の増加をもたらす。このため、高放射性物質を取り扱う観点からは、製造プロセスはできるだけ簡素なものとすることが求められている。
【０００８】
一方、使用済み核燃料から回収したＭｏを使用するＭｏサーメット燃料ペレットにおいては、回収時に随伴する鉄（Ｆｅ）、コバルト（Ｃｏ）ニッケル（Ｎｉ）、パラジウム（Ｐｄ）等の金属不純物の混入と、それによる焼結密度への影響を無視することが出来ない。従って、これらの金属不純物が混入した回収Ｍｏを使用する場合であっても、製造したＭｏサーメット燃料ペレットが所定の高密度を備え、所望する特性を発揮する必要がある。
【０００９】
これまでに、特定の化合物を添加し、それらを焼結助剤として作用させ、核燃料ペレットの高密度化を図る発明はいくつか提案されている。特許文献１、２および３は、ＵＯ2燃料に金属以外の化合物を焼結助剤として添加して密度を向上させようとするものである。例えば特許文献１においては、焼結助剤としてアルミナおよびシリカを添加する技術であるが、製造したペレットには非晶質のアルミナシリケート粒界相が析出し、これらの粒界相は燃料温度が高い条件においては溶融するため、高速炉用燃料には適用不可能である。また、特許文献２は硫酸アンモニウムを微量添加する技術であるが、密度は最大でも２％程度向上するに過ぎず、密度の根本的な上昇は望めないという問題点がある。また、特許文献３ではＬｉによる焼結密度の向上を図る技術であるが、しかしＬｉは腐食性が高く、そのため、添加量は「できるだけ少ない方が良い」とされている。即ち、Ｌｉは被覆管腐食において最も混入を避けるべき金属のうちのひとつだからである。従って、一層の高密度化が図れないという問題点がある。
【００１０】
焼結助剤を添加せずに密度を向上させる技術としては、特許文献４に示されているように、原料粉末の性状に応じて、プレス圧力、焼結雰囲気をコントロールする方法がある。しかしながら、使用済み核燃料からの回収モリブデン等のように原料粉末の組成が一定しないものには適用不可能であるという問題点がある。
【００１１】
【特許文献１】特開平１０−２９３１８７号公報
【特許文献２】特開２０００−１９３７７６号公報
【特許文献３】特開昭５７−１９７４９６号公報
【特許文献４】特開平２００６−２３４７５３号公報
【非特許文献１】M. Osaka, M. Koi, S. Takano, T. Misawa, Y. Yamane, "A Novel Concept for Americium-containing Target for Use in Fast Reactors, " J. Nucl. Sci. Technol., 43, 367-374 (2006).
【発明の開示】
【発明が解決しようとする課題】
【００１２】
従って、本発明の目的は、比較的低い焼結温度で且つ製造プロセスも簡素化でき、しかも高密度である、Ｍｏを不活性母材相とする核燃料ペレットの製造方法を提供することである。
また、本発明の目的は、Ｍｏの含有量が多く、燃料相とＭｏ不活性母材相が均一分散され且つ高密度に加工された核燃料ペレットを比較的低い焼結温度で且つ製造プロセスも簡素化できる製造方法を提供することである。
また、本発明の目的は、使用済み核燃料から回収したＭｏを不活性母材相として使用する場合に、Ｍｏに混入する金属不純物が高密度化への阻害要因とならないような核燃料ペレットの製造方法を提供することである。
【課題を解決するための手段】
【００１３】
上記課題を解決すべく、本発明者らは鋭意実験の結果、焼結温度が低くでき且つ焼結密度が向上できる焼結助剤を見出し、本発明を完成させたものである。
即ち、本発明の核燃料ペレットの製造方法は、第１の成分として８０〜２０体積％のマイナーアクチノイド、ウランもしくはプルトニウムの酸化物またはそれら２種以上からなる燃料相を構成する酸化物燃料粉末と、第２の成分として２０〜８０体積％の不活性母材相を構成するモリブデン粉末とを混合、成型、焼結してなる核燃料ペレットの製造方法において、第３の成分として前記モリブデンに対して１〜１０質量％のマンガン、鉄、コバルト、ニッケル、銅、亜鉛、パラジウムおよびチタンからなる群から選ばれる１種または２種以上を焼結助剤として使用すること、および、前記第１、第２および第３の３つの成分を混合して混合粉末を得る混合工程と、前記混合粉末をプレスして成型体を得る成型工程と、前記成型体に１，６００〜１，７５０℃の熱処理を施して焼結体を得る焼結工程とを備えてなることを特徴とする。
また、本発明の核燃料ペレットの製造方法は、上記モリブデン粉末に代えて、使用済み核燃料から回収されたモリブデンを使用することにより、当該モリブデンに随伴した金属不純物のマンガン、鉄、コバルト、ニッケル、銅、亜鉛、パラジウムおよびチタンからなる群から選ばれる１種または２種以上を、前記第３の成分として機能させることを特徴とする。
また、本発明の核燃料ペレットの製造方法は、上記第１の成分中に含まれるマイナーアクチノイドの酸化物が燃料相の最大５０体積％であることを特徴とする。
また、本発明の核燃料ペレットは、上記の製造方法を用いて製造されていることを特徴とする。
【発明の効果】
【００１４】
本発明の製造方法によれば、所定の金属を所定の割合で焼結助剤として添加することによって、従来技術をベースとする焼結温度よりも５０〜２００℃も低い焼結温度で、高密度の燃料ペレットを製造することができるという効果がある。
また、本発明の製造方法によれば、主としてＭｏの不活性母材相の焼結密度が向上し、さらには、焼結中に不活性母材相が燃料相との間隙を埋めるように粒成長するため、Ｍｏ不活性母材相の割合を最小で２０体積％まで低めても高密度の燃料ペレットを製造することができるという効果がある。
【００１５】
また、本発明の製造方法によれば、不活性母材相のＭｏとして、使用済み核燃料から回収された金属不純物を混入するＭｏを使用する場合には、金属不純物としてはＦｅ、Ｎｉ、Ｃｏ、Ｐｄ等が随伴されるが、これらの金属不純物は焼結助剤としても機能する。そのため、回収Ｍｏ中の金属不純物をＭｏに対して１０質量％以下に調整することにより、別途焼結助剤を添加することなく回収Ｍｏに混入する金属不純物を焼結助剤として機能させ、燃料ペレットの高密度化に寄与させることができるという効果がある。
【００１６】
また、モリブデンの添加を多くすることによって、燃料ペレットの熱伝導度、酸素ポテンシャル等の燃料特性の劣化を抑えることができるため、燃料相中に含まれるＭＡの含有量を燃料相の最大５０体積％まで増加させることができる。その結果、使用済み核燃料の再処理や高レベル廃棄物の迅速な処理が可能になるという効果がある。
【００１７】
さらに、本発明の製造方法やそれに用いる製造設備は、従来から核燃料ペレットの製造に採用されている方法や設備をベースとするものであるため、従来から十分な実績を有し安全かつ簡素な方法や設備であり、ＭＡ等の高放射性物質の取り扱いにおいても、設備のメンテナンスの観点から利点を有するものである。従って、製造プロセスが簡素化できるという効果がある。
【発明を実施するための最良の形態】
【００１８】
図１の工程図は、本発明の実施形態の一例を示すものである。Ｍｏサーメット燃料の燃料相を構成する酸化物燃料物質としては、シュウ酸沈殿法または直接脱硝法により得られたＵＯ2やＰｕＯ2、さらに、ＡｍＯ2のごときＭＡを使用する。またこれらの酸化物の２種以上を使用する場合には、酸化物固溶体として使用される。
【００１９】
Ｍｏサーメット燃料の不活性母材相を構成するＭｏとしては、市販の金属Ｍｏ、あるいは使用済み核燃料から回収したＭｏの粉末を使用する。燃料相となる酸化物燃料粉末と不活性母材相となるＭｏ粉末との混合割合は、酸化物燃料粉末８０〜２０体積％とＭｏ粉末２０〜８０体積％となるようにする。
酸化物燃料粉末が８０体積％を超えると、Ｍｏの酸化や燃料相の還元等により焼結密度上昇が阻害される。２０体積％より少ないと、本発明による密度上昇効果は主に不活性母材相の高密度化によるものであるため、密度上昇効果の低下が生じる。
【００２０】
本発明においては、酸化物燃料粉末とＭｏ粉末の他に、焼結助剤としてＮｉ粉末、Ｆｅ粉末またはＰｄ粉末をさらに添加混合することにより、Ｍｏサーメット燃料の高密度化が可能となる。焼結助剤としてはこれ以外に、Ｍｎ、Ｃｏ、Ｃｕ、Ｚｎ、Ｔｉといった遷移金属の粉末も使用することができる。なお、Ｐｄは使用済み核燃料からの回収を望むことができる。例示した焼結助剤の内、好ましい焼結助剤は、Ｐｄ、ＦｅおよびＣｏである。これらは、焼結後Ｍｏに固溶して合金を形成することにより、原子炉運転中において液相を生じさせない。このため、Ｍｏサーメット燃料の物理的・化学的安定性が向上し、結果として安全性が高まる。
焼結助剤の添加量は、Ｍｏに対して１〜１０質量％の範囲とする。最適添加量は、焼結助剤の種類、粉末調製、焼結条件等によって多少異なるが、一般的には、添加量が１質量％未満では十分な密度向上効果が得られず、約５質量％程度の添加量において密度が最大となる。一方、１０質量％を超えて添加した場合には密度が低下する傾向が認められる。
【００２１】
Ｍｏ粉末として、使用済み核燃料から回収された金属不純物を混入するＭｏを使用することもできる。混入する金属不純物としては、Ｆｅ、Ｎｉ、Ｐｄ等が挙げられるが、これらの金属不純物は焼結助剤としても機能する。そのため、回収Ｍｏ中の金属不純物をＭｏに対して１０質量％以下に調整することにより、別途焼結助剤を添加することなく回収Ｍｏに混入する金属不純物を焼結助剤として機能させて、燃料ペレットの高密度化に寄与させることができる。
後述する実施例に記載していない金属も同じ焼結機構（液相焼結）により同様の焼結助剤としての機能をはたす。また、焼結助剤を２種類以上混合使用した際も同様である。
【００２２】
燃料相を構成する酸化物燃料粉末中にＡｍＯ2のごときＭＡを含有させることにより、核燃料と共にＭＡを原子炉内で燃焼処理することができる。この場合のＭＡの含有量は、燃料相の最大５０体積％とすることができる。５０体積％より多量に含有させると、燃料相の熱物理・化学的安定性の低下を生じる。
【００２３】
上述した原料粉末を混合するに際しては、粉末を微粉砕するためのボールミル等を使用する必要はなく、混合方法も単純な回転型ミキサーでよく、混合時問も５分から最大でも３０分程度で十分である。
このようにして得られた混合粉末を、単軸プレスを使用して２００ＭＰａ程度の圧力でペレット形状に成型する。成型体の焼結は、４％以上の水素を含むアルゴン気流中で１，６００〜１，７５０℃にて４時間程度行なう。
【実施例】
【００２４】
表１の実験Ｎｏ．１〜９においては、市販のＭｏ粉末とシュウ酸沈殿法により得られたＵＯ2粉末またはＰｕＯ2粉末とを両者の体積割合が５０体積％となるように秤量し、さらに焼結助剤として市販のＰｄまたはＮｉをＭｏ重量に対して表１に示す添加量となるように添加し、メノウ乳鉢でアセトンを溶媒として５分間混合した。
次いで、単軸プレスで２００ＭＰａで２分間成型して直径６ｍｍ×高さ４ｍｍの円柱状ペレットとし、次いで、水素を４％含むアルゴン気流中で、電気炉において１，６００℃で４時間焼成することによってＭｏサーメット燃料ペレットを調製した。
なお、上記の溶媒は、アセトンを例示したが、同様の性質を有するエタノールを用いても良い。また、今回湿式の混合の例を示したが、必ずしも溶媒を用いる必要はなく、粉末の流動性やプレス保形性の高い粉末を用いることによっては乾式混合を選択することも可能である。
【００２５】
得られたＭｏサーメット燃料ペレットの密度を測定した結果を表１に示す。さらに、表１における焼結助剤添加量と密度との関係を示すグラフを図２（実験Ｎｏ．１〜４）に示す。これらの結果から、焼結助剤をＭｏ重量に対して１〜１０質量％の範囲で添加した実験Ｎｏ.２〜５及び７〜９のペレットの密度は、焼結助剤を添加しない実験Ｎｏ.１と６と比較して高密度化されていることがわかる。
焼結温度が１，６００℃未満だと焼結助剤を配合しても必要な密度が得られない。１，７５０℃を超える焼結温度であると焼結助剤を入れないものと変わらず、低温焼結の効果がない。
【００２６】
なお、表１には示していないが、核燃料酸化物と同様の特性を有するＣｅＯ2を用いた試験での１，６００℃の焼結において、ＣｅＯ2が１９体積％の場合は、理論密度９．６４９ｇ／ｃｍ3に対して、密度が６．９４７ｇ／ｃｍ3となり、理論密度の７２％にすぎなかった。また、Ｍｏの割合が２０体積％を下回ると金属相が少ないことにより、金属が焼結する部分の容積の不足から、同一温度での焼結密度が低下した。
また、１，６００℃の焼結でＣｅＯ2が８１体積％の場合は、理論密度７．８５１ｇ／ｃｍ3に対して、密度が５．４９６ｇ／ｃｍ3となり、理論密度の７０％にすぎなかった。
また、ＣｅＯ2が５０体積％の場合において、１，７５０℃で４時間焼成した場合は密度が７．１６ｇ／ｃｍ3となった。
【００２７】
【表１】
0004674312.tif 000002
【００２８】
図３は、ＰｕＯ2の燃料相とＭｏの不活性母材相とＰｄの焼結助剤とからなるＭｏサーメット燃料ペレットの光学顕微鏡金相写真であり、灰色部分はＰｕＯ2を、白色部分はＭｏとＰｄをそれぞれ示している。この金相写真からわかるように、本発明によるＭｏサーメット燃料ペレットにおいては、燃料相とＭｏ不活性母材相はほぼ均一に分散されており、ペレット内での熱伝導度の不均一性がなく物理・化学的安定性に優れたものとなる。
【００２９】
なお、表１には、燃料相中にＭＡを含有させた例を省略したが、ＵＯ2、ＰｕＯ2と同様の結晶構造を有しているため、さらには焼結助剤の添加は主としてＭｏ不活性母材相の焼結密度を向上させているため、ＵＯ2、ＰｕＯ2と同様の密度上昇が得られた。したがって、本発明のＭｏサーメット燃料ペレットの製造方法によれば、燃料相中にＭＡを最大５０体積％まで含有させることで、ＭＡの燃焼処理にも有効に利用することが可能となることが確認された。
【００３０】
標準的な核燃料であるウラン酸化物の熱伝導率は、１，０００℃において２．８Ｗ/ｍ・Ｋであるのに対して、Ｍｏを５０体積％含有するＭｏサーメット燃料ではその値は４０Ｗ/ｍ・Ｋと１４倍以上となり、本発明による熱伝導率の向上効果は明らかである。これは、Ｍｏの熱伝導率が高いことに加えて、本発明による焼結助剤を加えた製造方法により、それが焼結されて連結された組織をつくり出したことによるものである。また、Ｍｏを２０体積％以上添加することにより、燃焼期間を通じて良好な酸素ポテンシャルの調整能力を維持することができる。
【図面の簡単な説明】
【００３１】
【図１】本発明の実施形態の一例を示す工程図である。
【図２】表１の実験Ｎｏ．１〜４における焼結助剤添加量と密度との関係を示すグラフである。
【図３】本発明によるＭｏサーメット燃料ペレットの光学顕微鏡金相写真である。
【図１】
0004674312.tif 000003
【図２】
0004674312.tif 000004
【図３】
0004674312.tif 000005